(57)【特許請求の範囲】
【請求項１】
次の成分（Ａ）および成分（Ｂ）、
（Ａ）少なくとも次の成分（ａ１）および（ａ２）を共重合してなる（メタ）アクリル酸
エステル系共重合体
（ａ１）８０〜９９質量％の、アルキル基の炭素数が４〜１２のアクリル酸アルキルエ
ステル
（ａ２）１〜１０質量％の、４−ヒドロキシブチル（メタ）アクリレート
（Ｂ）成分（Ａ）１００重量部に対し、１〜５重量部の３官能以上のイソシアネート系架
橋剤
を含有し、ゲル分率が９０質量％以上であり、偏光板に対する剥離速度３００ｍｍ／分での剥離力が２０ｇｆ／ｉｎｃｈ以下、剥離速度２０００ｍｍ／分での剥離力が５０ｇｆ／ｉｎｃｈ以下であることを特徴とする偏光板表面保護フィルム用粘着剤（但し、２官能イソシアネート系架橋剤を含有するものを除く）。
【請求項２】
さらに成分（Ｃ）としてリン酸エステル系界面活性剤を含有する請求項１記載の偏光板表面保護フィルム用粘着剤。
【請求項３】
成分（Ｃ）がポリオキシエチレンアルキルエーテルのリン酸エステルまたはポリオキシエチレンアルキルアリールエーテルのリン酸エステルである請求項２記載の偏光板表面保護フィルム用粘着剤。
【請求項４】
（ａ１）アルキル基の炭素数が４〜１２のアクリル酸アルキルエステルの含有量が９０〜９８質量％である請求項１ないし請求項３の何れかの請求項記載の偏光板表面保護フィルム用粘着剤。
【請求項５】
（ａ１）アルキル基の炭素数が４〜１２のアクリル酸アルキルエステルが、アクリル酸２−エチルヘキシルである請求項１ないし請求項４の何れかの請求項記載の偏光板表面保護フィルム用粘着剤。
【請求項６】
表面保護フィルム用基材の一面に、請求項１ないし請求項５の何れかの請求項記載の偏光板表面保護フィルム用粘着剤が塗布されてなることを特徴とする偏光板表面保護フィルム。
【発明の詳細な説明】
【０００１】
【発明の属する技術分野】
本発明は、剥離性に優れた表面保護フィルム用粘着剤に関し、さらに詳細には、高速剥離においても剥離に要する力が小さく、かつ、剥離速度による剥離力の変化の小さい表面保護フィルム用粘着剤およびこれを利用する表面保護フィルムに関するものである。
【０００２】
【従来の技術】
近年、ディスプレイ分野の発展に伴い、特殊な光学部材が増えてきている。その中でも、光学フィルムについては、液晶ディスプレイに使用される偏光板、位相差板、輝度向上フィルムや、プラズマディスプレイに使用されるＡＲフィルム、電磁波シールドフィルム、ＩＲカットフィルム等、非常に多くの光学フィルムが積層され使用されている。
【０００３】
そして、ディスプレイが組み立てられるまでに、これらの光学フィルムは通常、打ち抜き加工、輸送、検査等の工程を経るが、その工程中に、傷、汚れ等が付かないように、光学フィルムの表面には通常、表面保護フィルムが貼り付けられている。
【０００４】
これら表面保護フィルムは、各工程終了後、不要になった時点で剥がされ廃棄されるが、かかる剥離作業は、手作業が主であるため、その剥離速度は比較的高速であり、またその速度を剥離開始時から終了時まで一定とすることは困難であった。
【０００５】
一般的に剥離速度が速くなるほど、剥離に要する力（以下、「剥離力」と略記する）が大きくなるため、表面保護フィルム剥離の作業効率が悪くなったり、剥離時にパネルを損傷してしまう等の問題があった。そのため、高速剥離においても剥離力が小さく、かつ、作業性の面からは剥離速度による剥離力の変化の小さい表面保護フィルム用粘着剤の要求が高まっている。
【０００６】
一般に、上記ディスプレイ分野で使用されるフィルムを含めたプラスチック板、ステンレスなどの金属板、ガラス板等の表面を保護するために一時的に貼り付けておく表面保護フィルム用の粘着剤としては、アクリル系粘着剤が使用されている。そしてアクリル系粘着剤としては、（メタ）アクリル酸エステル単量体と側鎖に官能基を有する単量体とを共重合させて得られたポリマーに、架橋剤を加えたものがよく知られている。
【０００７】
具体的なアクリル系の表面保護フィルム用粘着剤としては、上記官能基として、アミド基および水酸基を用い、架橋剤として金属キレート化合物およびイソシアネート化合物を用いたものが提案されている（特許文献１）。しかしながら、これらの表面保護フィルムは、剥離力の経時変化が少なく、加熱時にふくれが発生しないことを目的としたものであり、高速剥離においては剥離力が充分には小さくなかった。
【０００８】
一方、高速剥離に対応したものとしては、上記官能基としてカルボキシル基を用い、架橋剤としてエポキシ系化合物を用いたものが知られている（特許文献２および特許文献３）が、これらは、高速剥離においては剥離力は小さいものの低速（初期）剥離においては、大きな剥離力が必要とされていた。
【０００９】
かかる問題点の解決を目的としたものとして、官能基に水酸基を用い、架橋剤として、２官能イソシアネートを用いたものが知られている（特許文献４）が、２官能イソシアネートを架橋剤として用いると、被着体の汚染が起こりやすく、高速剥離性も悪くなる傾向にあった。しかも、イソシアネート系架橋剤全体としての含有量が多いため、粘着剤のポットライフが悪くなったり、被着体が汚染されやすくなるという別の問題が生じていた。
【００１０】
【特許文献１】
特開２００１−２４０８３０号公報
【特許文献２】
特開平  ５−１６３４６８号公報
【特許文献３】
特開平１１−２５６１１１号公報
【特許文献４】
特開２００３−  ４１２２９号公報
【００１１】
【発明が解決しようとする課題】
従って、高速剥離性が良好であり、剥離速度による剥離力の変化が少なく、かつ被着体が汚染されず、良好なポットライフ等の性質を有する表面保護フィルム用粘着剤の提供が求められており、本発明はこのような粘着剤の提供をその課題とするものである。
【００１２】
【課題を解決するための手段】
本発明者らは、上記実状において鋭意検討を重ねた結果、官能基として水酸基を有する特定のポリマーに３官能以上のイソシアネート系架橋剤を組み合わせ、かつ特定のゲル分率を有する粘着剤は、上記課題を解決するものであることを見出し本発明を完成した。
【００１３】
すなわち本発明は、成分（Ａ）および成分（Ｂ）、
（Ａ）少なくとも次の成分（ａ１）および（ａ２）を共重合してなる（メタ）  アクリル酸エステル系共重合体
（ａ１）８０〜９０質量％の、アルキル基の炭素数が１２以下の（メタ）アクリル酸アルキルエステル
（ａ２）１〜１０質量％の、４−ヒドロキシブチル（メタ）アクリレート
（Ｂ）成分（Ａ）１００重量部に対し、１〜５重量部の３官能以上のイソシア  ネート系架橋剤
を含有し、ゲル分率が９０質量％以上で、かつ、剥離速度３００ｍｍ／分での剥離力が２０ｇｆ／ｉｎｃｈ以下、剥離速度２０００ｍｍ／分での剥離力が５０ｇｆ／ｉｎｃｈ以下であることを特徴とする表面保護フィルム用粘着剤を提供するものである。
【００１４】
また本発明は、表面保護フィルム用基材の一面に上記表面保護フィルム用粘着剤が塗布されてなる表面保護フィルムを提供するものである。
【００１５】
【発明の実施の形態】
本発明において用いられる（メタ）アクリル酸エステル系共重合体（成分（Ａ））の必須共重合成分（ａ１）は、アルキル基の炭素数が１２以下のアクリル酸アルキルエステルまたはアルキル基の炭素数が１２以下のメタクリル酸アルキルエステルである。
【００１６】
具体的な共重合成分（ａ１）の例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸シクロヘキシル、（メタ）アクリル酸２-エチルヘキシル、（メタ）アクリル酸オクチル、（メタ）アクリル酸ノニル、（メタ）アクリル酸デシル、（メタ）アクリル酸ドデシル等が挙げられる。これらは１種または２種以上用いられる。このうち、共重合して得られた成分（Ａ）のガラス転移温度（Ｔｇ）を好ましい範囲に調整するためにアクリル酸アルキルエステルが好ましい。また、成分（ａ１）のアルキル基の炭素数は、成分（Ａ）のＴｇを好ましい値とするために、好ましくは４〜１０であり、特に好ましくは８である。さらに、中でもアクリル酸２−エチルヘキシルが最も好ましい。
【００１７】
この共重合成分（ａ１）の成分（Ａ）中の重合比率は、８０〜９９質量％（以下単に、「％」と略記する）である。８０％未満だと貼り付けた後、剥がれが生じたり、低速、高速剥離において、充分な剥離性が得られない。９９％より大きいと、もう一方の必須共重合成分（ａ２）の重合比率が低くなりすぎて本発明のゲル分率が得られない場合がある。好ましくは、９０〜９８％、特に好ましくは、９２〜９６％である。
【００１８】
また、成分（Ａ）の、もう一方の必須共重合成分（ａ２）は、４−ヒドロキシブチルアクリレートまたは４−ヒドロキシブチルメタクリレートである。この共重合成分（ａ２）は、アルキル基の炭素数が４で水酸基を有するものであり、後述の成分（Ｂ）３官能以上のイソシアネート系架橋剤と反応して、ゲル分率等を調整する。この成分（ａ２）のうち、より好ましいものは、４−ヒドロキシブチルアクリレートである。
【００１９】
なお、同じく水酸基を有するが、アルキル基の炭素数が２の、２−ヒドロキシエチル（メタ）アクリレートでは、汚染性等他の性能を満足しつつ、低速（初期）剥離性および高速剥離性に優れた表面保護フィルム用粘着剤を得ることができない。
【００２０】
この共重合成分（ａ２）の成分（Ａ）中の重合比率は、１〜１０％である。１％未満だと充分なゲル分率が得られない場合があり、１０％より大きいと、ポットライフが短くなり、作業性が悪くなる場合がある。好ましくは、２〜８％、特に好ましくは、３〜６％である。
【００２１】
更に、成分（Ａ）を構成する共重合成分としては、上記した必須共重合成分（ａ１）および（ａ２）以外に、他の共重合成分を用いることができる。他の共重合成分としては、スチレン、α−メチルスチレン、ビニルトルエン等の芳香族ビニル単量体；酢酸ビニル；（メタ）アクリル酸、イタコン酸、クロトン酸、マレイン酸、フマル酸等のカルボキシル基含有単量体；（メタ）アクリルアミド、Ｎ−メチロール（メタ）アクリルアミド、Ｎ−メトキシエチル（メタ）アクリルアミド等のアミド基含有単量体等が挙げられる。
【００２２】
他の共重合成分の成分（Ａ）中の重合比率は、好ましくは５％以下である。特に、カルボキシル基含有単量体、アミド基含有単量体等官能基を有するものの場合は、２％以下が好ましい。カルボキシ基等の水酸基以外の官能基含有ポリマーは、低速（初期）剥離性を悪化させる場合があるので、かかる基を多量に含有させることは好ましくない。
【００２３】
成分（Ａ）であるアクリル系共重合体を製造するための、共重合成分（ａ１）及び成分（ａ２）並びに必要な場合の他の共重合成分の重合方法は、特に限定はされないが、ポリマー設計の容易さの点でラジカル重合が好ましく、汚染性などを考慮すると溶液重合が特に好ましい。
【００２４】
なお、得られる成分（Ａ）の分子量については特に限定はないが、その重量平均分子量で、３０万〜１００万が好ましい。
【００２５】
本発明において、好ましい成分（Ａ）としては、アクリル酸２−エチルヘキシル９０〜９９％、４−ヒドロキシブチルアクリレート１〜１０％が少なくとも共重合したものが挙げられ、特に好ましい成分（Ａ）としては、アクリル酸２−エチルヘキシル９０〜９９％、４−ヒドロキシブチルアクリレート１〜１０％およびアクリル酸０〜１％を共重合したものが挙げられる。
【００２６】
この成分（Ａ）の粘着剤全体に対する含有量は、特に限定されないが、８０〜９９％が好ましく、特に好ましくは、９０〜９９％である。
【００２７】
一方、３官能以上のイソシアネート系架橋剤（成分（Ｂ））とは、イソシアネート基を１分子中に３個以上有する化合物をいう。その構造は特に限定はされないが、具体的には、トリレンジイソシアネート、キシリレンジイソシアネート、クロルフェニレンジイソシアネート、ヘキサメチレンジイソシアネート、テトラメチレンジイソシアネート、イソホロンジイソシアネート、ジフェニルメタンジイソシアネート、水添されたジフェニルメタンジイソシアネート等のジイソシアネート化合物をトリメチロールプロパン、ペンタエリスリトール等の多価アルコールと付加反応させた化合物、イソシアネート化合物やイソシアヌレート化合物、ビュレット型化合物、さらには公知のポリエーテルポリオールやポリエステルポリオール、アクリルポリオール、ポリブタジエンポリオール、ポリイソプレンポリオールなど付加反応させたウレタンプレポリマー型のイソシアネート等を挙げることができる。
【００２８】
この成分（Ｂ）のうち、好ましいものとしては、トリレンジイソシアネート、キシリレンジイソシアネートまたはヘキサメチレンジイソシアネートのトリメチロールプロパン付加体が挙げられる。これらは１種または２種以上用いられる。
【００２９】
成分（Ｂ）の含有量は、成分（Ａ）１００重量部（以下、単に「部」と略記する）に対して、１〜５部である。５部より多く含有させると粘着剤のポットライフが悪くなり、被着体が汚染される場合がある。また、１部より少ないとゲル分率が低くなる場合がある。好ましくは、２〜５部であり、特に好ましくは、２〜４部である。
【００３０】
さらに、２官能イソシアネート系架橋剤を用いた場合は、被着体の汚染が起こりやすくなり、高速剥離性も悪くなるので好ましくない。２官能イソシアネート系架橋剤を、本発明の成分（Ｂ）３官能以上のイソシアネート系架橋剤の代わりに用いることはできないことは勿論のこと、成分（Ｂ）と併用させて含有させることも上記性能を悪化させるので好ましくない。
【００３１】
本発明の表面保護フィルム用粘着剤（以下、「本発明粘着剤」と略記する）には、上記成分（Ａ）および成分（Ｂ）のほかに、さらに、粘着力を下げるために、成分（Ｃ）としてリン酸エステル系界面活性剤を含有させることができる。この成分（Ｃ）としては、ポリオキシエチレンアルキルエーテルのリン酸エステルまたはポリオキシエチレンアルキルアリールエーテルのリン酸エステルが好ましい。また、成分（Ｃ）の分子中のアルキル基としては、炭素数８〜１８のものが好ましく、特に、８〜１４が好ましい。更にアルキルアリール基としては、アルキルフェニル基が好ましく、特に、ｎ−ノニルフェニル基が好ましい。成分（Ｃ）としては、モノ、ジ若しくはトリリン酸エステルまたはそれらの混合物が用いられるが、好ましくはモノエステルである。また、エステル結合していないリン酸残基は、ナトリウム塩、カリウム塩等になっていても良く、水素（酸のまま）でも良い。これらは、１種または２種以上用いられる。
【００３２】
成分（Ｃ）の含有量は、特に限定されないが、成分（Ａ）１００部に対して、１〜１０部が好ましく、特に好ましくは、１〜５部である。
【００３３】
本発明粘着剤の製造は、成分（Ａ）、成分（Ｂ）および必要により成分（Ｃ）を、常法に従って混合することにより行われる。
【００３４】
上記のようにして得られる本発明粘着剤は、そのゲル分率が９０％以上である。本発明におけるゲル分率の定義は、下記実施例の記載によるものとする。ゲル分率が９０％未満の場合は、低速及び高速剥離時の粘着力が高くなりすぎてしまう。
【００３５】
また、本発明粘着剤は、剥離速度３００ｍｍ／分での剥離力が２０ｇｆ／ｉｎｃｈ以下で、剥離速度２０００ｍｍ／分での剥離力が５０ｇｆ／ｉｎｃｈ以下であることが必要である。本発明における粘着剤の剥離力の定義は、表面保護フィルムの調製も含め下記実施例の記載によるものとする。
【００３６】
このうち３００ｍｍ／分で剥離した時の剥離力が低速剥離性を示し、この剥離力が小さいほど低速剥離性に優れていることを意味する。また、２０００ｍｍ／分で剥離した時の剥離力が高速剥離性を示し、この剥離力が小さいほど高速剥離性に優れていることを意味する。
【００３７】
以上説明した本発明粘着剤は、これを保護フィルム用基材の一面に塗布することにより、表面保護フィルムを得ることができる。表面保護フィルム用基材としては、ポリエチレンテレフタレート（ＰＥＴ）等のポリエステル、ポリエチレン、ポリプロピレン、エチレン酢ビ共重合体等のプラスチック製フィルムが好適に使用できる。また、この塗布は、酢酸エチル、トルエン、メチルエチルケトン等の溶媒中に溶解させた本発明粘着剤を、塗工しやすい粘度に調整し保護フィルム基材上に均一に塗布し、これを乾燥させて溶媒を除去し架橋反応を起こさせることにより行われる。
【００３８】
【作用】
一般に、水酸基含有ポリマーとイソシアネート系架橋剤の組み合わせは、低速剥離性は優れているが、高速剥離性が劣る傾向があり、一方、カルボキシル基含有ポリマーとエポキシ系架橋剤の組み合わせは、高速剥離性は優れているが、低速剥離性に劣るという傾向がある。これに対し本発明粘着剤は、水酸基含有ポリマーとイソシアネート系架橋剤の種類とその配合量を選択することにより、高速剥離性および低速剥離性を両立させたものである。
【００３９】
すなわち、本発明粘着剤は、低速（初期）剥離性のみならず高速剥離性も良好であり、しかも被着体が汚染されず、粘着剤のポットライフが良好であるというものである。
【００４０】
従って、本発明粘着剤を使用した表面保護フィルムは、強い力をかけることなくパネル等の被着体から剥離が可能であるため、被着体を破損するおそれが少なく、しかもその剥離力は、高速で剥離した場合も低速で剥離した場合もその変化が少ないため、人力による作業でもその効率を低下させることがないものである。
【００４１】
【実施例】
次に実施例を挙げて本発明を更に説明するが、本発明はこれらによって何ら制約されるものではない。
【００４２】
製 造 例 １
撹拌機、還流冷却器、温度計および窒素導入管を備えた反応装置に、２−エチルヘキシルアクリレート(２ＥＨＡ) ９４．５重量部（以下単に「部」と略記する）、４−ヒドロキシブチルアクリレート(４ＨＢＡ) ５部、アクリル酸（ＡＡ）０．５部および酢酸エチル１５０部を仕込み、アゾビスイソブチロニトリル(ＡＩＢＮ) ０．２部を加え、窒素ガス気流中、６８℃にて８時間重合を行い、重量平均分子量５０万の共重合ポリマーを得た。以下、アクリルポリマーＡという。
【００４３】
製 造 例 ２
４−ヒドロキシブチルアクリレート(４ＨＢＡ)を、２−ヒドロキシエチルアクリレート(２ＨＥＡ)に代えた以外は、製造例１と同様にして、重量平均分子量５０万の共重合ポリマーを得た。以下、アクリルポリマーＢという。
【００４４】
実 施 例 １
アクリルポリマーＡを固形分として１００部含有する量に該当するアクリルポリマーＡの酢酸エチル溶液に、イソシアネート系架橋剤であるコロネートＬ(３官能架橋剤；日本ポリウレタン（株）製) ４部を加えて混合し、粘着剤溶液を得た。得られた粘着剤溶液を、厚さ５０μｍのポリエチレンテレフタレート(ＰＥＴ)フィルム上に、乾燥後の厚みが２０μｍになるように塗布し、８０℃で溶媒を除去し、乾燥するとともに架橋反応をさせた。その後、乾燥面に３８μｍ厚みのシリコーンコートされたＰＥＴフィルムを貼り合わせて、２３℃、６５％ＲＨで７日放置し、表面保護フィルムを得た。
【００４５】
実 施 例 ２
イソシアネート系架橋剤としてデュラネート２４Ａ−１００(３官能架橋剤；旭化成（株）製) ４部を使用した以外は、実施例１と同様にして表面保護フィルムを得た。
【００４６】
実 施 例 ３
アクリルポリマーＡを固形分として１００部含有する量に該当するアクリルポリマーＡの酢酸エチル溶液に、イソシアネート系架橋剤としてコロネートＬ２部およびリン酸エステル系界面活性剤としてモノポリオキシエチレンノニルフェニルエーテルリン酸エステル２部を加えた以外は、実施例１と同様にして表面保護フィルムを得た。
【００４７】
比 較 例 １
イソシアネート系架橋剤としてコロネートＬを０．５部を使用した以外は実施例１と同様にして表面保護フィルムを得た。
【００４８】
比 較 例 ２
イソシアネート系架橋剤の代わりに、エポキシ系架橋剤であるテトラッドＸ(三菱瓦斯化学（株）製) ４重量部を使用した以外は実施例１と同様にして表面保護フィルムを得た。
【００４９】
比 較 例 ３
イソシアネート系架橋剤の代わりに、金属キレート化合物であるアルミキレートＡ(川研ファインケミカル（株）製) ４部を使用した以外は実施例１と同様にして表面保護フィルムを得た。
【００５０】
比 較 例 ４
アクリルポリマーＡの溶液に代えて、アクリルポリマーＢを固形分として１００部含有する量に該当するアクリルポリマーＢの酢酸エチル溶液を使用した以外は実施例１と同様にして表面保護フィルムを得た。
【００５１】
比 較 例 ５
イソシアネート系架橋剤のコロネートＬ４部の代わりに、２官能イソシアネート架橋剤であるデスモジュール Ｎ３４００（住化バイエルウレタン（株）製）を５部使用した以外は実施例１と同様にして表面保護フィルムを得た。
【００５２】
比 較 例 ６
イソシアネート系架橋剤のコロネートＬを６部使用した以外は実施例１と同様にして表面保護フィルムを得た。
【００５３】
試 験 例
下記の方法で、上記実施例１〜３および比較例１〜６の表面保護フィルムについてゲル分率、剥離力、ポットライフおよび汚染性を試験した。表１に試験結果を示す。
【００５４】
（ゲ ル 分 率）
上記各表面保護フィルムを５０ｍｍ×５０ｍｍに裁断し、その裁断した表面保護フィルムから粘着剤を剥がしとり、粘着剤の初期の重量を秤量した。その粘着剤を１００ｇの酢酸エチルに浸漬し室温で２４時間放置した。その後２００メッシュ金網でろ過し、メッシュに残った残分を８０℃で２時間乾燥し秤量した。初期の重量および残分の重量から、下記式によってゲル分率を算出した。
ゲル分率（％）＝１００×（残分の重量）／（初期の重量）
【００５５】
（ 剥 離 力 ）
上記各表面保護フィルムを２５ｍｍ×１５０ｍｍに裁断し、偏光板(トリアセチルセルロース面)に貼り付け、室温で２４時間放置した。その後、引き剥がし速度３００ｍｍ／分および２０００ｍｍ／分で、１８０°方向（逆方法）に引っ張り、剥離を開始する力を剥離力とした。
【００５６】
（ポットライフ）
架橋剤添加後の各粘着剤溶液を２５℃で８時間放置し、その後溶液の状態を観察し、以下の基準で評価した。
○ ： 外観、および、塗工において問題がなかった
× ： ゲル化した
【００５７】
（ 汚 染 性 ）
剥離力試験後の各被着体表面の様子を観察し、以下の基準で評価した。
○ ： 全く汚染が確認されなかった
△ ： 僅かに汚染が確認された
× ： 明らかな汚染が確認された
【００５８】
【表１】
0004686960.tif 000002
【００５９】
表１に示すように、実施例１〜３の表面保護フィルム用粘着剤は、低速剥離性、高速剥離性、ポットライフおよび汚染性のすべてに優れていた。
【００６０】
【発明の効果】
本発明によれば、被着体が汚染されず、粘着剤のポットライフも良好に維持しつつ、低速（初期）剥離性のみならず高速剥離性も良好な表面保護フィルム用粘着剤を得ることができる。